(57)【特許請求の範囲】
【請求項１】
表裏２層が接結された１辺が１０mm以上，１５０mm以下の四辺形メッシュであり，少なくとも表裏の層のいずれかに５００デニール以上，強度が８ｇ／ｄ以上，伸度が１５％以下の合成繊維マルチフィラメントが編目を形成しない経糸および緯糸として編み込まれている重層構造メッシュ経編地の表面が合成樹脂により被覆されていて，経方向および緯方向の引張切断強力が共に２０００kg／ｍ以上，切断伸度が共に３０％以下で，かつ切断伸度の８０％伸張時の中間引張応力が引張切断強力の６５％以上であることを特徴とする重層構造ジオグリッド。
【請求項２】
表裏２層が接結された１辺が１０mm以上，１５０mm以下の四辺形メッシュであり，表裏の層のいずれかに５００デニール以上，強度が８ｇ／ｄ以上，伸度が１５％以下の合成繊維マルチフィラメントが編目を形成しない経糸として編み込まれている重層構造メッシュ経編地の表面が合成樹脂材料により被覆されていて，経方向の引張切断強力が２０００kg／ｍ以上，切断伸度が３０％以下で，かつ切断伸度の８０％伸張時の中間引張応力が引張切断強力の６５％以上で，緯方向の引張切断強力が３００kg／ｍ以上であることを特徴とする重層構造ジオグリッド。
【請求項３】
表裏２層が接結された１辺が１０mm以上，１５０mm以下の四辺形メッシュであり，表裏の層のいずれかに５００デニール以上，強度が８ｇ／ｄ以上，伸度が１５％以下の合成繊維マルチフィラメントが編目を形成しない緯糸として編み込まれている重層構造メッシュ経編地の表面が合成樹脂材料により被覆されていて，緯方向の引張切断強力が２０００kg／ｍ以上，切断伸度が３０％以下で，かつ切断伸度の８０％伸張時の中間引張応力が引張切断強力の６５％以上で，経方向の引張切断強力が３００kg／ｍ以上であることを特徴とする重層構造ジオグリッド。
【発明の詳細な説明】
【０００１】
【発明の属する技術分野】
本発明は，地盤改良，地盤強化，盛土強化等の土木工事に際し，土中に埋めて敷設され使用されるジオグリッドに関するものである。
【０００２】
【従来の技術】
従来から，前記土木工事の際に土中に埋めて敷設される土木用シートとして，合成繊維をメッシュ組織で製編織したメッシュ織編地を基布となし，該基布表面を合成樹脂により被覆したジオグリッドが使用されている。
【０００３】
しかし，これらのジオグリッドは，基布に用いる織編地が単層構造であるので，現場施工時に土石の落下衝撃，土石締め固めのローラかけ，運搬車の通行，重機車の通行等でジオグリッド表面が損傷を受け，強力が低下したり，単層構造であるため厚みが少なく，引抜抵抗が不足する問題があった。
【０００４】
【発明が解決しようとする課題】
本発明は，このような現状に鑑みてなされたもので，施工時における強力低下が少なく，引抜抵抗の大なる優れたジオグリッドを提供することを目的とするものである。
【０００５】
【課題を解決するための手段】
本発明は，この目的を達成するものであり，表裏２層が接結された１辺が１０mm以上，１５０mm以下の四辺形メッシュであり，少なくとも表裏の層のいずれかに，５００デニール以上，強度が８ｇ／ｄ以上，伸度が１５％以下の合成繊維マルチフィラメントが編目を形成しない経糸および緯糸として編み込まれている重層構造メッシュ経編地を基布となし，該基布表面が合成樹脂材料により被覆され，経方向および緯方向の引張切断強力が共に２０００kg／ｍ以上，切断伸度が共に３０％以下で，かつ切断伸度の８０％伸張時の中間引張応力が引張切断強力の６５％以上であることを特徴とする重層構造ジオグリッドを要旨とするものである。また，表裏２層が接結された１辺が１０mm以上，１５０mm以下の四辺形メッシュであり，表裏の層のいずれかに５００デニール以上，強度が８ｇ／ｄ以上，伸度が１５％以下の合成繊維マルチフィラメントが編目を形成しない経糸として編み込まれている重層構造メッシュ経編地を基布となし，該基布表面が合成樹脂材料により被覆され，経方向の引張切断強力が２０００kg／ｍ以上，切断伸度が３０％以下で，かつ切断伸度の８０％伸張時の中間引張応力が引張切断強力の６５％以上で，緯方向の引張切断強力が３００kg／ｍ以上であることを特徴とする重層構造ジオグリッドを要旨とし，さらに，表裏２層が接結された１辺が１０mm以上，１５０mm以下の四辺形メッシュであり，表裏の層のいずれかに５００デニール以上，強度が８ｇ／ｄ以上，伸度が１５％以下の合成繊維マルチフィラメントが編目を形成しない緯糸として編み込まれている重層構造メッシュ経編地を基布となし，該基布表面が合成樹脂材料により被覆され，緯方向の引張切断強力が２０００kg／ｍ以上，切断伸度が３０％以下で，かつ切断伸度の８０％伸張時の中間引張応力が引張切断強力の６５％以上で，経方向の引張切断強力が３００kg／ｍ以上であることを特徴とする重層構造ジオグリッドを要旨とするものである。
【０００６】
以下，本発明を詳細に説明する。
図１は，本発明の重層構造ジオグリッドの基本形の一例を示す模式図であり，編目を形成しない経糸と緯糸が編み込まれた重層構造メッシュ経編地が合成樹脂２により被覆された本発明の重層構造ジオグリッド１を示している。
【０００７】
図２は，図１におけるメッシュの交差点付近をコース方向に切断した断面斜視模式図であり，表の層３は，編目を形成している地糸と１〜３針振の編目を形成しない挿入組織を組合わせた地組織９と，各ウェールにほぼ直線状に編み込まれて編目を形成しない経糸５と，各コースにほぼ直線状に編み込まれて編目を形成しない緯糸７で構成され，裏の層４も同様に，編目を形成している地糸と１〜３針振の編目を形成しない挿入組織を組合わせた地組織10と，各ウェールにほぼ直線状に編み込まれて編目を形成しない経糸６と，各コースにほぼ直線状に編み込まれて編目を形成しない緯糸８で構成されていて，この表裏の層３，４が接結糸11で一体的に繋合されて重層構造メッシュ経編地が形成され，この経編地が合成樹脂２により被覆されている。この場合の編成組織としては，例えば図４の組織図の組織が用いられる。図４において，Ｌ1 及びＬ5 の筬に経糸となる糸条を供給し，Ｌ2 とＬ4 の筬に１針振りの編目を形成しない地組織用の糸条を供給し，Ｌ3 の筬に地組織の編目を形成すると同時に接結の役目をする糸条を供給し, 緯糸となる糸条は，メッシュの大きさにより適宜のコース毎に挿入して編成すれば，重層構造メッシュ経編地が得られる。
【０００８】
上記の重層構造メッシュ経編地は，２列針床と緯糸挿入装置を有する経編機により作成されるものであるが，用途により経方向のみの強力があれば目的が達成されるジオグリッドの場合は，緯糸挿入装置がなくてもよく，図６に例示する編成組織のように，表裏の地組織として構成する糸条（Ｌ2,Ｌ4 の筬）により隣接する辺を連絡する振り組織を採用してメッシュを形成することもできる。図３は，本発明の重層構造ジオグリッドの緯糸を用いない例の交差点付近をコース方向に切断した断面斜視模式図であり，表裏の層３，４の地組織の各ウェールに編目を形成しない経糸５，６がほぼ直線状に編み込まれ，振り組織により隣接する辺を連絡してメッシュを形成した表裏の地組織９，10が接結糸11で一体的に繋合されて重層構造メッシュ経編地が形成されている。図６において，Ｌ1 及びＬ5 の筬に経糸となる糸条を供給し，Ｌ2 〜Ｌ4 の筬に地組織用の糸条を供給する。
【０００９】
また，用途により必要な強力が表裏地組織のいずれかに経糸や緯糸を編み込むことによって得られる場合は，表裏いずれかの経糸の供給を止めて，経糸の供給を止めた側の緯糸の供給を止めてもよい。この場合には，例えば図５の編成組織が用いられ，Ｌ5 の筬に経糸となる糸条を供給し，Ｌ1,Ｌ2,Ｌ4 の筬に地組織用の糸条を, Ｌ3 の筬に接結用の糸条を供給すればよい。さらに，用途により経方向の強力の高いことが必須でない場合は，経糸の供給を止めてもよく，用途により緯方向の強力の高いことが必須でない場合には，緯糸の挿入を止め，図３のごとく，編目を形成しない経糸のみ挿入したものとするとよい。
【００１０】
メッシュ経編地のメッシュの大きさは，１辺が１０mm以上，１５０mm以下の四辺形メッシュであることを要件としており，１０mm以下の場合，メッシュを介した上下の土石層のブリッジ効果が阻害され，引抜抵抗が減じられることとなり，補強の意味が薄れる結果となる。また，１５０mmを超えると，土石中のグリッド密度が少なくなり，補強効果が少なくなる。好ましくは１５〜１００mm程度である。
【００１１】
メッシュ経編地の厚みについては，特に制約を受けるものではないが，耐衝撃吸収性，損傷防止，引抜抵抗性等を考慮すれば，１．５〜１０mm程度が好ましいと判断している。
【００１２】
本発明において用いる合成繊維マルチフィラメント糸は，ポリアミド，アラミド，ポリエステル，アクリル，ポリエチレン，ポリプロピレン，ビニロン等のマルチフィラメント糸やモノフィラメント糸である。また，これらの合成繊維マルチフィラメント糸の原着糸であってもよい。
【００１３】
本発明において，経糸および緯糸としては，５００デニール以上の合成繊維マルチフィラメント糸を用いるが，好ましくは１０００デニール以上の合成繊維マルチフィラメントを用いる。５００デニール未満の糸では，引張切断強力面で性能確保が難しくなる。
【００１４】
本発明において，経糸または緯糸に用いる合成繊維マルチフィラメントは，強度が８ｇ／ｄ以上としている。８ｇ／ｄ以下の場合は，施工時及び施工後に掛かる応力に耐えられないものとなる場合がある。また，高強力ジオグリッドを作成する場合，供給するトータル繊度が太くなりすぎて製編が困難となったり，辺を構成する辺の幅（ウェール数）が広くなり，メッシュ空隙が十分確保できない場合が生ずる。
【００１５】
経糸または緯糸に用いる合成繊維マルチフィラメントの伸度は，１５％以下を要件としている。１５％以上になると，工事後の土石の滑りが生じたときにジオグリッドが伸張され，崩壊を来す場合がある。好ましくは１０％以下である。
【００１６】
また，地糸および接結糸としては，１００デニール以上の合成繊維マルチフィラメントまたはモノフィラメントを用いるのが好ましい。表裏の地組織を接結する接結糸は，接結糸を単独で供給しても，表裏の地組織を構成する地糸で兼用してもよく，制約を受けないものである。
【００１７】
次に，上記重層構造メッシュ経編地に合成樹脂材料，例えば，塩化ビニル系樹脂あるいはアクリル系樹脂溶液を含浸により樹脂被覆処理して，経編地を構成する繊維の表面を樹脂被覆し, 本発明の重層構造ジオグリッドとする。
【００１８】
本発明の重層構造ジオグリッドは，経糸あるいは緯糸を編み込んだ方向の引張切断強力を２０００kg／ｍ以上とし，その切断伸度を３０％以下とする。これは，高強力により地盤強化，土層の滑り防止等，ジオメッシュの本来の目的を十分に果たすためであり，引張切断強力が２０００kg／ｍ未満であったり，切断伸度が３０％を超えるものであると，ジオグリッド本来の目的を果たすことができなくなる。
【００１９】
また，本発明の重層構造ジオグリッドは，経糸あるいは緯糸を編み込んだ方向の切断伸度の８０％伸張時の中間引張応力が引張切断強力の６５％以上である。
【００２０】
これは，小さな応力で施工したジオグリッドが伸張したことによる事故を防止するために不可欠な要素であり，切断伸度の８０％伸張時の中間引張応力が引張切断強力の６５％未満のジオグリッドでは，土圧によりジオグリッドが容易に伸張し，土層がジオグリッドとともに移動して土層がずれたり，盛土が崩れたりするようになる。
【００２１】
本発明の重層構造ジオグリッドにおいて，経糸あるいは緯糸を編み込まない場合の経糸あるいは緯糸の編み込まれない方向の引張切断強力は，３００kg／ｍ以上とする。この方向の引張切断強力が３００kg／ｍ未満であると，工事現場での施工時に切断や破壊等のおそれがあり，施工しても容易に本発明のジオグリッドが破断してしまい，せっかく経糸あるいは緯糸で高強力性能を出そうとしても，ジオグリッド自体がバラバラになってしまい，本来の目的を達成できなくなる。
【００２２】
【作用】
本発明の重層構造ジオグリッドは，表裏の地組織が接結糸で一体的に繋合された１辺が１０〜１５０mmの四辺形メッシュ編地で，経方向と緯方向の両方あるいは片方に編目を形成しない５００デニール以上，強度８ｇ／ｄ以上，伸度１５％以下の合成繊維マルチフィラメント糸を経糸あるいは緯糸として編み込んだ重層構造メッシュ経編地を合成樹脂材料で被覆し，経糸あるいは緯糸として編み込んだ方向の引張切断強力をともに２０００kg／ｍ以上，切断伸度をともに３０％以下とし，かつ切断伸度の８０％伸張時の中間引張応力を引張切断強力の６５％以上とすることにより，施工場所や施工方法によって要求される性能を有する高強力ジオグリッドとするとともに，重層構造メッシュを基布とすることにより，ジオグリッドに厚みが付与され，現場施工時の土石の落下衝撃，土石の締め固めのローラかけ，重機車の通行等によるジオグリッドにかかる衝撃および力を吸収あるいは分散させることができ，ジオグリッドの損傷や施工時の強力低下を防止することができる。また，上記衝撃および力が加わった場合，表側の層がダメージを受けても，裏側の層は損傷を受けない作用を果たす。さらに，重層構造メッシュであることは，メッシュを構成する辺に厚みがあるため，メッシュを介して上下の土石に十分ブリッジ効果が発揮されると同時に，メッシュの辺に石が十分引っかかり，引抜抵抗が大になる作用ともなる。
【００２３】
【実施例】
次に，本発明を実施例により説明する。実施例における性能の測定は，以下のようにして行った。
【００２４】
（１）糸強度
ＪＩＳ  Ｌ−１０９６に準じて測定
（２）糸伸度
ＪＩＳ  Ｌ−１０９６に準じて測定
（３）引張切断強力
ＪＩＳ  Ｌ−１０９６に準じて測定し，１ｍ幅に換算。
【００２５】
（４）切断伸度
ＪＩＳ  Ｌ−１０９６に準じて測定
（５）施工時強度保持率
ＲＲＲ工法協会が平成７年９月に発行した「補強盛土工法  材料マニュアル  2.3 施工時の破損に関する低減係数 (α2)」の「2.3.1 試験手順」と「2.3.2 引張試験条件」に準じて, 試験前後の試料の平均破断強度を測定し, 強度の保持率を算出した。
【００２６】
実施例１
緯糸挿入式２列針床９ゲージ経編機を用い，図４による組織により編成した。
【００２７】
使用素材は，Ｌ1 およびＬ5 筬に１２００ｄ／２５０ｆで強度１２ｇ／ｄ，伸度６％のビニロン糸を３本合撚したトータル３６００デニールの糸を３ｉｎ−６ｏｕｔの通糸により用い，Ｌ2 ，Ｌ3 ，Ｌ4 筬には５５０ｄ／４８ｆのポリエステル糸を用い，Ｌ3 筬は３ｉｎ−６ｏｕｔで，Ｌ2 ，Ｌ4 筬は２ｉｎ−７ｏｕｔで通糸し，緯糸は，Ｌ1 ，Ｌ5 筬に用いた１２００ｄ／２５０ｆと同一のビニロン糸を６本合撚したトータル７２００デニールの糸を１ｉｎ−８ｏｕｔで表裏に緯糸挿入し，重層構造メッシュ経編地を作成した。メッシュサイズは，タテ，ヨコの中心から中心で２１mm×２１mm，メッシュの辺の幅は，タテが３mm，ヨコが１．５mm。厚みは，メッシュの交差部で３．１mmであった。
【００２８】
上記重層構造メッシュ経編地を下記組成からなる塩ビ樹脂液に含浸し，１５０℃×３分の熱処理を施し，本発明重層構造ジオグリッドを得た。
【００２９】
〔塩ビ樹脂液組成〕
塩化ビニル樹脂ペーストレジン               100部
ジオクテルフタレート（可塑剤）              40部
メチルイソブチルケトン／ナフテン系シンナー  10部
（容積比：１／１，希釈剤）
実施例２
実施例１と同様の編機を用い，図５による組織により編成した。Ｌ1 〜Ｌ4 筬には実施例１と同様の５５０ｄ／４８ｆのポリエステル糸を用い，Ｌ1 ，Ｌ3 筬は３ｉｎ−６ｏｕｔ，Ｌ2 ，Ｌ4 筬は２ｉｎ−７ｏｕｔの通糸により用い，Ｌ5 筬に実施例１と同様のビニロン糸１２００ｄ／２５０ｆを６本合撚したトータル７２００デニールの糸を３ｉｎ−６ｏｕｔで通糸し，裏側の層にのみ供給した。
【００３０】
緯糸は，上記ビニロン糸１２００ｄ／２５０ｆを６本合撚したトータル７２００デニールの糸を１ｉｎ−８ｏｕｔで表裏に挿入し，重層構造メッシュ経編地を作成した。メッシュサイズは，タテ・ヨコの中心から中心で２１mm×２１mm，メッシュの辺の幅は，裏側においてタテが３．９mm，ヨコが１．５mm。厚みは，メッシュの交差部で３．３mmであった。
【００３１】
該経編地を用いて，実施例１と同様の処方により塩ビ樹脂加工を施し，本発明の重層構造ジオグリッドを得た。
比較例１
緯糸挿入１列針床９ゲージ経編機を用い，図７による組織によりメッシュ経編地を編成した。Ｌ1 筬には，実施例１，２と同様のビニロン糸１２００ｄ／２５０ｆを６本合撚したトータル７２００デニールの糸を３ｉｎ−６ｏｕｔで通糸し，Ｌ2 ，Ｌ3 筬には，実施例１，２と同様のポリエステル糸５５０ｄ／４８ｆを用い，Ｌ2 筬は２ｉｎ−７ｏｕｔ，Ｌ3 筬は３ｉｎ−６ｏｕｔで通糸した。緯糸は，上記ビニロン糸１２００ｄ／２５０ｆを１２本合撚したトータル１４４００デニールの糸を１ｉｎ−８ｏｕｔで挿入してメッシュ基布を作成した。メッシュサイズは，タテ・ヨコの中心から中心で２１mm×２１mm，メッシュの辺の幅は，タテが３．８mm，ヨコが１．６mmであった。
【００３２】
上記メッシュ基布に実施例１と同様の処方で塩ビ樹脂加工を施して，ジオグリッドを得た。
【００３３】
得られた実施例１〜２及び比較例１のジオグリッドの評価結果を併せて表１に示す。
【００３４】
【表１】
0003635136.tif 000002
【００３５】
表１に示すごとく，実施例１は，優れた強度，低伸度を示すと同時に，施工時に受けるダメージから生じる強度の低下（表中，施工時強度保持率）の少ない極めて優れたジオグリッドであり，実施例２は，優れた強度，低伸度を示すと同時に，表側メッシュにより裏側メッシュが保護され，裏側に施工時のダメージによる損傷がほとんど生じない，すなわち施工時の強度低下がない優れたジオグリッドであった。これに対して比較例１は，施工時の衝撃を緩和する性能がなく，強度低下のみられるものであった。
【００３６】
【発明の効果】
本発明によれば，表裏の地組織が接結糸により一体的に繋合された１辺が１０〜１５０mmの四辺形メッシュ編地で，経方向と緯方向の両方あるいは片方に編目を形成しない５００デニール以上，強度８ｇ／ｄ以上，伸度１５％以下の合成繊維マルチフィラメント糸を経糸あるいは緯糸として編み込んだ重層構造メッシュ経編地を合成樹脂材料で被覆し，経糸あるいは緯糸として編み込んだ方向の引張切断強力をともに２０００kg／ｍ以上，切断伸度をともに３０％以下とし，かつ切断伸度の８０％伸張時の中間引張応力を引張切断強力の６５％以上とする厚みのある重層構造ジオグリッドであるので，高強力，低伸張，衝撃吸収性に優れ，損傷が少なく，施工時の強力低下が防止され，さらに，引抜抵抗が大で，土層がずれたり，崩壊したりすることのない，極めて有意な重層構造ジオグリッドを供給することが可能となり，業界への貢献は著しいものである。
【図面の簡単な説明】
【図１】本発明の重層構造ジオグリッドの模式図である。
【図２】本発明の一例の重層構造ジオグリッドのメッシュの交差点をコース方向に切断した断面斜視模式図である。
【図３】本発明の一例の重層構造ジオグリッドのメッシュの交差点をコース方向に切断した断面斜視模式図である。
【図４】本発明の重層構造ジオグリッドに用いるメッシュ経編地の組織図の一例である。
【図５】本発明の重層構造ジオグリッドに用いるメッシュ経編地の組織図の一例である。
【図６】本発明の重層構造ジオグリッドに用いるメッシュ経編地の組織図の一例である。
【図７】比較例のメッシュ経編地の組織図である。
【符号の説明】
１  重層構造ジオグリッド
２  合成樹脂
３  表の層
４  裏の層
５  ウエール方向の編目を形成しない経糸
６  ウエール方向の編目を形成しない経糸
７  コース方向の編目を形成しない緯糸
８  コース方向の編目を形成しない緯糸
９  表の地組織
１０  裏の地組織
１１  接結糸
Ｌ1 〜Ｌ5   筬
【図１】
0003635136.tif 000003
【図２】
0003635136.tif 000004
【図３】
0003635136.tif 000005
【図４】
0003635136.tif 000006
【図５】
0003635136.tif 000007
【図６】
0003635136.tif 000008
【図７】
0003635136.tif 000009